Компонент для часового механизма

1. Часовой компонент (1), содержащий по меньшей мере один участок (3), механически обработанный со снятием стружки, отличающийся тем, что указанный участок выполнен из немагнитного медного сплава для снижения его чувствительности к воздействию магнитных полей, при этом указанный медный сплав содержит от 10 вес.% до 20 вес.% Ni, от 6 вес.% до 12 вес.% Sn, X вес.% дополнительных элементов, причем X составляет от 0 до 5, а остальное составляет Cu.
2. Часовой компонент (1) по п. 1, отличающийся тем, что указанный медный сплав содержит свинец в количестве меньше или равном 0,02 вес.%.
3. Часовой компонент (1) по п. 1, отличающийся тем, что по меньшей мере участок (3), механически обработанный со снятием стружки, содержит упрочняющий слой, нанесенный на внешнюю поверхность указанного участка (3).
4. Часовой компонент (1) по п. 1, отличающийся тем, что по меньшей мере внешняя поверхность (5) указанного участка (3), механически обработанного со снятием стружки, глубоко упрочнена на заданную глубину относительно сердцевины часового компонента (1).
5. Часовой компонент (1) по п. 4, отличающийся тем, что заданная глубина составляет от 5% до 40% общего диаметра (d) указанного участка (3), механически обработанного со снятием стружки.
6. Часовой компонент (1) по п. 4, отличающийся тем, что глубоко упрочненная внешняя поверхность (5) содержит диффундированные атомы по меньшей мере одного химического элемента.
7. Часовой компонент (1) по п. 1, отличающийся тем, что он состоит из оси вращения, причем участок, механически обработанный со снятием стружки, представляет собой по меньшей мере цапфу, винт, заводной вал, ось пружины баланса.
8. Часовой механизм, характеризующийся тем, что он содержит часовой компонент (1), содержащий по меньшей мере один участок (3), механически обработанный со снятием стружки, при этом указанный участок выполнен из немагнитного медного сплава для снижения его чувствительности к воздействию магнитных полей, причем указанный медный сплав содержит от 10 вес.% до 20 вес.% Ni, от 6 вес.% до 12 вес.% Sn, X вес.% дополнительных элементов, причем X составляет от 0 до 5, а остальное составляет Cu.
9. Способ изготовления часового компонента (1), включающий в себя следующие этапы:
a1) взятие элемента, механически обрабатываемого со снятием стружки и выполненного из немагнитного медного сплава, содержащего от 10 вес.% до 20 вес.% Ni, от 6 вес.% до 12 вес.% Sn, X вес.% дополнительных элементов, причем X составляет от 0 до 5, а остальное составляет Cu;
b1) формирование часового компонента (1);
c1) механическая обработка со снятием стружки указанного часового компонента для формирования по меньшей мере одного участка (3) указанного часового компонента (1), механически обработанного со снятием стружки и выполненного из указанного немагнитного медного сплава.
10. Способ по п. 9, отличающийся тем, что он включает в себя этап d) нанесения упрочняющего слоя по меньшей мере на внешнюю поверхность (5) указанного участка (3), механически обработанного со снятием стружки.
11. Способ по п. 9, отличающийся тем, что он включает в себя этап e) диффундирования атомов на заданную глубину в по меньшей мере внешнюю поверхность (5) указанного участка (3), механически обработанного со снятием стружки, для глубокого упрочнения часового компонента (1) в основных областях, подверженных воздействию напряжений, при сохранении высокой вязкости.
12. Способ по п. 11, отличающийся тем, что заданная глубина составляет от 5% до 40% общего диаметра (d) указанного участка (3), механически обработанного со снятием стружки.
13. Способ по п. 11, отличающийся тем, что этап диффундирования включает в себя диффундирование атомов по меньшей мере одного химического элемента.
14. Способ по п. 11, отличающийся тем, что этап e) заключается в проведении термохимической диффузионной обработки.
15. Способ по п. 11, отличающийся тем, что этап e) заключается в проведении ионной имплантации, которая может сопровождаться, а может и не сопровождаться диффузионной обработкой.
16. Способ по п. 9, отличающийся тем, что указанный механически обработанный со снятием стружки участок (3) подвергают обкатке/полировке после этапа c1) или b2), или после этапа d) или e).
17. Способ изготовления часового компонента (1), включающий в себя следующие этапы:
a2) взятие элемента, механически обрабатываемого со снятием стружки и выполненного из немагнитного медного сплава, содержащего от 10 вес.% до 20 вес.% Ni, от 6 вес.% до 12 вес.% Sn, X вес.% дополнительных элементов, причем X составляет от 0 до 5, а остальное составляет Cu;
b2) механическая обработка со снятием стружки указанного элемента для формирования по меньшей мере одного участка (3) указанного часового компонента (1);
c2) формирование часового компонента (1), включающего в себя указанный участок (3), полученный на этапе b2).
18. Способ по п. 17, отличающийся тем, что он включает в себя этап d) нанесения упрочняющего слоя по меньшей мере на внешнюю поверхность (5) указанного участка (3), механически обработанного со снятием стружки.
19. Способ по п. 17, отличающийся тем, что он включает в себя этап e) диффундирования атомов на заданную глубину в по меньшей мере внешнюю поверхность (5) указанного участка (3), механически обработанного со снятием стружки, для глубокого упрочнения часового компонента (1) в основных областях, подверженных воздействию напряжений, при сохранении высокой вязкости.
20. Способ по п. 19, отличающийся тем, что заданная глубина составляет от 5% до 40% общего диаметра (d) указанного участка (3), механически обработанного со снятием стружки.
21. Способ по п. 19, отличающийся тем, что этап диффундирования включает в себя диффундирование атомов по меньшей мере одного химического элемента.
22. Способ по п. 19, отличающийся тем, что этап e) заключается в проведении термохимической диффузионной обработки.
23. Способ по п. 19, отличающийся тем, что этап e) заключается в проведении ионной имплантации, которая может сопровождаться, а может и не сопровождаться диффузионной обработкой.
24. Способ по п. 17, отличающийся тем, что указанный механически обработанный со снятием стружки участок (3) подвергают обкатке/полировке после этапа c1) или b2), или после этапа d) или e).